(57)【要約】  本発明の炭素クラスター製造用の成形体は、バイオマスを主原料とし、前記バイオマスと結合剤とを由来原料に含み黒鉛化され、電気比抵抗が１００μΩｍ以下であり、かつ、粉末Ｘ線回折法による回折パターンが、２θ（θはブラッグ角）が２６〜２７°の間に１本のピークを有するとともに前記ピークの１／３幅÷底辺の値が０．６８以下となることを特徴としている。また本発明の炭素クラスター製造用の成形体の製造方法は、バイオマスの仮焼成体と、結合剤とを含む、成形された前駆体を得る工程；任意に、前駆体を更に焼成する工程；および前駆体を２５００℃以上の温度で黒鉛化する工程を含む。これにより、従来の石油・石炭由来原料に変えて植物由来原料を用いた、サスティナブルかつエコロジカルな、産業的な利用に適した炭素クラスター製造用の成形体とその製造方法を提供する。
2020189632.tif 000002
【特許請求の範囲】
【請求項１】
バイオマスを主原料とし、前記バイオマスと結合剤とを由来原料に含み黒鉛化され、電気比抵抗が１００μΩｍ以下であり、かつ、粉末Ｘ線回折法による回折パターンが、２θ（θはブラッグ角）が２６〜２７°の間に１本のピークを有するとともに前記ピークの１／３幅÷底辺の値が０．６８以下となることを特徴とする炭素クラスター製造用の成形体。
【請求項２】
かさ比重が０．８〜２ｇ／ｃｍ３である、請求項１に記載の成形体。
【請求項３】
黒鉛化前の前駆体を作製するときの水分の含有量が前駆体全体の３．２質量％より大きく、１２．６質量％より小さい、請求項１又は２に記載の成形体。
【請求項４】
黒鉛化前の灰分が１５質量％以下である請求項１から３のいずれかに記載の成形体。
【請求項５】
前記結合剤が糖類を含む、請求項１から４のいずれかに記載の成形体。
【請求項６】
炭素クラスターはフラーレンである、請求項１から５のいずれかに記載の成形体。
【請求項７】
以下の工程を含む、請求項１から６のいずれかに記載の炭素クラスター製造用の成形体の製造方法：
バイオマスの仮焼成体と、結合剤とを含む、成形された前駆体を得る工程；
任意に、前記前駆体を更に焼成する工程；及び
前記前駆体を２５００℃以上の温度で黒鉛化する工程。
【請求項８】
前記バイオマスの仮焼成体は、１３００℃以下の温度で焼成したものである、請求項７に記載の製造方法。
【発明の詳細な説明】
【技術分野】
【０００１】
本発明は、炭素クラスター製造用の成形体とその製造方法に関する。
【背景技術】
【０００２】
フラーレンは、ダイヤモンドや黒鉛と同じ炭素のみからなる同素体であり、従来、化粧品等に利用されてきた。【０００３】
フラーレンの製造方法として、アーク放電法や燃焼法等が実用化されているが、これらの製造のための原料として、炭素電極やベンゼンなど、石油・石炭由来の原料が用いられてきた（特許文献１、２）。【０００４】
石油石炭系の材料は、生成に莫大な時間がかかる資源であることから、有限であり枯渇が叫ばれる中、世界的にその使用量の低減が求められている。【０００５】
炭素電極は一般的に石炭あるいは石油から製造されたコークスとピッチを混合して練り合わせ成形して焼成し、黒鉛化することで製造される。ここで「黒鉛化」とは、一般には、非黒鉛質炭素が１５００℃程度以上の熱処理によって主として物理的変化によってその積層構造を発達させ、黒鉛の三次元規則構造をもつ黒鉛質炭素に変換することをいう（非特許文献１）。炭素電極の原料となる石炭は、古代（数億年前）の植物が完全に腐敗／分解する前に地中に埋もれ、そこで長い期間地熱や地圧を受けて変質（石炭化）したことにより生成した物質の総称である。また、燃焼法の材料となるベンゼンやトルエン等の芳香族化合物は、石油より蒸留されたナフサより産業的に生産されている。石油は、古代のプランクトンの死骸が変質して生成した液体と考えられている。【０００６】
一方、化粧品の業界では、従来、石油・石炭由来の材料よりも、天然由来の材料の方がそのイメージの良さから多くの消費者に好まれる傾向がある。【０００７】
炭素電極や芳香族化合物は、石炭・石油系原料を用いて産業的に生産されているが、植物から直接炭素電極の元となる炭素材料を産業的に生産する技術は知られていない。チップや粒状の炭素材料を陽極電極として用いて実験的に最大で２１２ｍｇのフラーレンの生産が可能であることが報告されており（非特許文献２）、その中で木炭や墨を１時間乾燥させたブロックを作成し使用している。しかし、スート（煤）中のフラーレンの量が最大で３％で、その中にフラーレン以外の不純物が多いと報告されている。また、非特許文献２のようにブロックを陽極として直流アーク放電した場合には、特にブロック材料を補充したときの位置を正確に決めることが難しいため、安定した放電を継続的に得ることが困難で、結果的に消費電力が大きくなることが考えられ、実用性に課題がある。このように、産業的に利用可能な技術としての検討は十分にされていないのが現状である。
【先行技術文献】
【特許文献】
【０００８】
【特許文献１】特許第３３３７３１３号
【特許文献２】特許第４７８６８２９号
【非特許文献】
【０００９】
【非特許文献１】「カーボン用語辞典」炭素材料学会カーボン用語辞典編集委員会編（アグネ承風社）１１４−１１５頁、２０００年１０月５日、第１版第１刷発行
【非特許文献２】チップ原料アーク合成装置を用いた木炭、墨、合成ゴム、カーボンブラック、活性炭からのフラーレン合成、フラーレン総合シンポジウム講演要旨集、１９９９、１６、１３６−１４１頁
【非特許文献３】https://www.maff.go.jp/kyusyu/kikaku/baiomasu/teigitou.html
【発明の概要】
【発明が解決しようとする課題】
【００１０】
本発明は、以上のような事情に鑑みてなされたものであり、従来の石油・石炭由来原料に変えて植物由来原料を用いた、サスティナブルかつエコロジカルな、産業的な利用に適した炭素クラスター製造用の成形体とその製造方法を提供することを課題としている。
【課題を解決するための手段】
【００１１】
上記の課題を解決するものとして、本発明の炭素クラスター製造用の成形体は、バイオマスを主原料とし、前記バイオマスと結合剤とを由来原料に含み黒鉛化され、電気比抵抗が１００μΩｍ以下であり、かつ、粉末Ｘ線回折法による回折パターンが、２θ（θはブラッグ角）が２６〜２７°の間に１本のピークを有するとともに前記ピークの１／３幅÷底辺の値が０．６８以下となることを特徴としている。【００１２】
本発明の炭素クラスター製造用の成形体の製造方法は、上記の炭素クラスター製造用の成形体を製造する方法であって、以下の工程を含むことを特徴としている：
バイオマスの仮焼成体と、結合剤とを含む、成形された前駆体を得る工程；
任意に、前駆体を更に焼成する工程；および
前駆体を２５００℃以上の温度で黒鉛化する工程。
【発明の効果】
【００１３】
本発明の炭素クラスター製造用の成形体は、植物由来原料を用いていることからサスティナブルかつエコロジカルであり、炭素クラスター製造に際して産業的な利用にも適している。
【図面の簡単な説明】
【００１４】
【図１】異なる材料に由来する各ロッドのＸ線回折の結果を示すグラフである。
【発明を実施するための形態】
【００１５】
以下、本発明を実施形態に基づいて詳細に説明する。
１．炭素クラスター製造用の成形体
本発明の炭素クラスター製造用の成形体（以下、本発明の成形体ともいう。）は、バイオマスを主原料として黒鉛化されたものである。
【００１６】
本発明の成形体は、炭素クラスターを製造するために使用される。炭素クラスターの製造方法は、本発明の成形体を電極とするアーク放電、レーザー蒸発、抵抗加熱、高周波誘導加熱等が挙げられる。これらの具体的条件等は、従来の石油・石炭由来原料を用いた従来技術が参照される。
【００１７】
本発明の成形体を電極とするアーク放電では、例えば、ヘリウムガスやアルゴンガス等の不活性ガス等を用いた非酸化性雰囲気で、陽極または陰極として本発明の成形体を用いて、雰囲気ガスの圧力を調整し、また電源によって電圧を印加しつつ、材料の蒸発に合わせて電極間距離を適宜に制御し出力を調整することで放電を一定に安定させるようにし、目的とする炭素クラスターを含む煤を得る。炭素クラスターを含む煤（ロースート）は、例えば、密閉容器の壁面に堆積する。この煤から溶媒抽出法等により炭素クラスターを分離する。
【００１８】
本発明の成形体の形状は、炭素クラスターの製造に適した形状であれば特に限定されない。例えば、電極として単一物である角柱状、円柱状、その他、不定形状等が挙げられる。その中でも、アーク放電等により安定して効率的に炭素クラスターを製造する観点では、放電する先端部から、炭素材料の蒸発によって断面が先端部となる部分が延びる、長尺体（ロッド）が好ましい。ここで単一物とは、チップのような多数の微細物（破砕物等）の集合体ではなく、炭素クラスターの製造を考慮し目的とする形状に成形（賦形）したものを意味する。
【００１９】
本発明の成形体は、黒鉛化して製造した後、更に切削等により加工して、電極に適した所望の形状としたものであってもよい。
【００２０】
本発明の成形体において、炭素クラスターは、特に限定されないが、例えば、Ｃ６０、Ｃ７０、高次フラーレン等のフラーレン、カーボンナノチューブ、これらに金属や金属化合物を内包もしくは付着させた化合物等が挙げられる。
【００２１】
本発明の成形体に使用されるバイオマスは、再生可能な生物由来の有機性資源であって、化石資源を除いたものである。特に本発明では、植物由来のバイオマスが必須のものとして使用される（非特許文献３等）。植物由来のバイオマスとしては、特に限定されないが、例えば、光合成に起因する、木質類、草本類、農作物類、厨芥類、海藻等が挙げられる。このようなバイオマスは、セルロース、ヘミセルロースおよびリグニンを主成分として構成され、サスティナブルかつエコロジカルな原料として、林業系資源、農業系資源、廃棄物系資源が好適に使用できる。
【００２２】
木質類としては、例えば、木、枯葉やこれらの廃棄物である林地残渣、剪定・葉刈り材、流木、紙等が挙げられる。木質類のうち林業系資源として、例えば、木材、樹皮、製材端材、間伐材、剪定材、伐根材等が挙げられる。製材副産物を圧縮成形した小粒の木質ペレットや、木質基材を培地としてキノコ等を栽培する菌床や、木質類を炭化させた炭、あるいは、半炭化させた固形物等を原料として用いてもよい。
【００２３】
草本類としては、例えば、ケナフ、ヒマワリの茎等が挙げられる。
【００２４】
農作物類としては、例えば、パームヤシ、オオバ茎、ゴマ茎、芋づる、籾殻、サトウキビ、甜菜、トウモロコシ、小麦、稲などのイネ科植物等が挙げられる。農業系資源の有効利用の観点において、これらの非食部位は好適に使用できる。
【００２５】
厨芥類としては、例えば、コーヒー粕、茶殻、オカラ等が挙げられる。
【００２６】
本発明において「バイオマスを主原料として」とは、本発明の成形体の全原料のうち、後述するような前駆体を焼成し黒鉛化する工程において、この前駆体における結合剤を除いたバイオマス、あるいは、バイオマス由来原料の含有量が、好ましくは５０質量％以上、より好ましくは６０質量％以上、更に好ましくは７０質量％以上、特に好ましくは８０質量％以上、殊更好ましくは９０質量％以上であることを意味する。また、前駆体におけるバイオマスの含有量が、バイオマスと結合剤の合計量に対して、好ましくは６０質量％以上、より好ましくは６５質量％以上であることを意味する。
【００２７】
この前駆体におけるバイオマスと結合剤以外の原料としては、石油・石炭由来の炭素材料、例えばバイオマスと同様に骨材となる石炭、コークス、カーボンブラック等が挙げられる。
【００２８】
本発明の成形体において、かさ比重は、特に限定されないが、０．８〜２ｇ／ｃｍ３が好ましい。かさ比重が上記範囲であると、(1)成形体が緻密となり割れや崩壊が抑制され、電極等としての成形体を固定して炭素クラスターの製造を行うのに適している、(2)単位体積あたりの材料量が多くなり、炭素クラスターの製造効率も高めることができる、(3)耐スポーリング性が良好で、放電の際の熱衝撃によるクラック発生や成形体の破損を抑制できる、という利点がある。これらの観点において、かさ比重は、０．８〜１．８ｇ／ｃｍ３がより好ましく、１．０〜１．８ｇ／ｃｍ３が更に好ましい。
【００２９】
本発明の成形体において、電気比抵抗は、特に限定されないが、１００μΩｍ以下が好ましい。電気比抵抗がこの範囲のようにある程度小さいことで、電流が効率的に流れるため、より効率的に、すなわち高収率で炭素クラスターを製造できる。下限は特に限定されないが、アーク放電に必要な発熱に適し、電極として用いる炭素材料の蒸発を効率的に行う観点では８μΩｍ以上が好ましい。
【００３０】
本発明の成形体において、黒鉛化前、すなわち上記前駆体における灰分は、特に限定されないが、１５質量％以下が好ましい。灰分がこの範囲のようにある程度小さいことで、成形体の割れやかさ比重の低下を抑制できる。また、灰分の下限は、特に制限されないが、０．１質量％程度が好ましい。
【００３１】
本発明の成形体は、粉末Ｘ線回折法による回折パターンが、２θ（θはブラッグ角）の２６〜２７°の間に１本のピークを有し、ピークの１／３幅÷底辺の値が０．６８以下となることが好ましい。ピークの１／３幅÷底辺の値の下限は炭素クラスターの効率的な生産のために、０．１程度である。ピークの１／３幅とは、ピーク１／３の高さの幅を示している。当該値がこの範囲のようにある程度小さく、明瞭な１本のピークを有する場合、より効率的に、すなわち高収率で炭素クラスターを製造できる。２θが２６〜２７°のピークは黒鉛構造をもつものに観察されるピークである。本発明を限定的に解釈するものではないが、明瞭なピークを有する場合、黒鉛化処理が十分に進行し、高収率で炭素クラスターを製造できると考えられる。また、２６〜２７°以外で、２６〜２７°のピークに重なるように他のピークを有する場合であっても、２６〜２７°のピークが他のピークの２倍以上の高さを有する場合には、明瞭な１本のピークとみなすことができる。
【００３２】
好ましい態様において、本発明の成形体は、バイオマスと、結合剤とを由来原料に含み、黒鉛化されたものである。結合剤（バインダーと称される場合もある。）は、骨材としてのバイオマス等と混練することで、緻密で強度の高い成形体を得ることができる。
【００３３】
結合剤は、特に限定されないが、炭素を含み、好ましくは更に水素、酸素を含む成分が好適である。結合剤は、成分が１種単独であってもよく、２種以上を組み合わせたものであってもよい。結合剤の性状は、骨材と混合して賦形する観点から、常温において流動性を持つことが好ましく、水等のように他の結合剤成分を溶解または分散する液状物を含んでもよい。
【００３４】
結合剤の一部または全部として、糖類、油脂、天然樹脂（松脂など）、ポリアミノ酸等の天然由来有機物、フェノール樹脂等の合成樹脂、ピッチ類（石油ピッチ、コールタールピッチ等）、膠、ゼラチン等が挙げられる。
【００３５】
これらの中でも、糖類が好ましい。糖類としては、特に限定されないが、例えば、単糖類、オリゴ糖（二糖類、三糖類など）、多糖類（セルロース、デンプン、デキストリンなど）、糖蜜等が挙げられる。常温で固体の糖類は、水等の溶解または分散する液状物と混合して結合剤としてもよい。
【００３６】
２．炭素クラスター製造用の成形体の製造方法
本発明の炭素クラスター製造用の成形体の製造方法（以下、本発明の製造方法ともいう。）は、以下の工程（Ａ）、（Ｂ）、（Ｃ）を含む。
（Ａ）バイオマスの仮焼成体と、結合剤とを含む、成形された前駆体を得る工程
（Ｂ）任意に、前駆体を更に焼成する工程
（Ｃ）前駆体を２５００℃以上の温度で黒鉛化する工程
【００３７】
工程（Ａ）において、バイオマスの仮焼成体は、好ましくは１３００℃以下の温度で焼成したものである。特に、６００〜１３００℃、その中でも１０００〜１３００℃で焼成したものが好ましい。仮焼成時間は、原料によっても異なるが、通常、１時間〜数日間程度である。仮焼成体は、主に非酸化性雰囲気下で焼成して得られる。非酸化性雰囲気としては、例えば、黒鉛製の箱にバイオマスを入れ、その箱をコークスブリーズ中に埋没する方法を用いることができる。工程（Ａ）において仮焼成体を得るために、あるいは工程（Ｂ）において前駆体の焼成を行う際には、その装置構成は特に限定されないが、例えば、従来公知の焼成炉等を用いて行うことができる。予め工程（Ａ）や（Ｂ）の焼成を行うことで、バイオマスや結合剤の揮発分を除去することができ、緻密で炭素クラスターの製造に適した原料が得られる。
【００３８】
工程（Ａ）において仮焼成体を得るために焼成する工程は、便宜のため、粉砕により粉状にしたバイオマスをプレス機等により成形したものを用いて行ってもよい。このような成形物は、木質ペレットであってもよい。木質ペレットは、木質材料の粉末を円柱形に成形した固形燃料であり、木屑や樹皮等の木質材料を粉砕する粉砕工程と、粉砕された木質粉末を加熱乾燥させる乾燥工程と、乾燥した木質粉末を圧縮成形する成形工程とを経て製造される。
【００３９】
その他、入手したバイオマスが備長炭等のように予め上記の温度で焼成したものである場合には、仮焼成体としてそのまま次工程に供してもよい。
【００４０】
成形された前駆体を得る際には、仮焼成体と結合剤を混合する。結合剤と混合する際には、バイオマスの仮焼成体は、粉砕により粉状にするのが好ましい。粉状にすることにより、緻密な成形体を得ることができ、また、同程度の粒径を有する石炭等の他の骨材と混合した場合、均一に混合することができ、成形性が向上する。
【００４１】
前駆体におけるバイオマスは、繊維質の長さが好ましくは１０ｍｍ以下、より好ましくは３ｍｍ以下である。繊維質の長さをこのような範囲に調整することで、成形性および圧壊強度が良好である。
【００４２】
骨材であるバイオマス等と、流動性を持つ結合剤を適宜の温度で混練し、結合剤を含浸、均一に混合した後、この混合物を、プレス機等を用いた型込めなど任意の成形方法によって成形し、前駆体とする。
【００４３】
結合剤の種類等の詳細については、前記において説明したとおりである。
【００４４】
前駆体における結合剤の含有量は、炭素クラスター製造用の成形体における原料の種類や各種の製造条件等により特に限定されないが、好ましくは１５〜５０質量％であり、最も好ましいのは３０〜４２質量％である。あるいは、前駆体中の水分が、３〜１５質量％であることが好ましく、３．２質量％より大きく、１２．６質量％より小さくなるように調整して水分を添加して結合剤として配合することがより好ましい。結合剤の含有量、あるいは、水分量がこのような範囲であることで、前駆体の段階で崩れてしまったり、成形体の機械的強度が低下することを抑制し、アーク放電等の際に形状を維持することに適している。
【００４５】
前記において説明したように、前駆体における灰分は、１５％以下が好ましい。
【００４６】
工程（Ａ）の後、任意に、前駆体を更に焼成する工程（Ｂ）を行うことができる。工程（Ｂ）は、揮発分を除去し、工程（Ｃ）において黒鉛化が十分に進行する温度で行うことが好ましい。工程（Ｂ）は、工程（Ａ）における焼成と同様の温度範囲で、主に非酸化性雰囲気で行う。
【００４７】
工程（Ｃ）では、前駆体を２５００℃以上の温度、好ましくは２５００〜３０００℃の温度で１〜２４時間熱処理して黒鉛化する。黒鉛化を行う際には、その装置構成は特に限定されないが、例えば、従来公知の熱焼成炉、電気炉等を用いて行うことができる。黒鉛化の温度の上限は、特に限定されないが、電力消費や黒鉛化を円滑に行う点等を考慮すると、３０００℃以下が好ましい。黒鉛化は、主に非酸化性雰囲気で行うことができる。
【００４８】
このようにして得られる黒鉛化した成形体は、必要に応じて機械加工することにより、所望する形状の成形体としてもよい。
【００４９】
本発明の製造方法によって得られる炭素クラスター製造用の成形体における、かさ比重、電気比抵抗、粉末Ｘ線回折法による回折パターンの詳細は、前記において説明したとおりである。
【００５０】
以上に説明した本発明の炭素クラスター製造用の成形体とその製造方法によれば、従来の石油・石炭由来原料に変えて植物由来原料を用いた、サスティナブルかつエコロジカルな材料として、またロースート中の炭素クラスターの含有率が高く、少ない消費電力でも高収率で得られ、生産量が向上し、コストの低減可能となることから、各種の産業分野への適用が可能である。例えば、天然由来の原料として、化粧品の配合成分に好適に使用できる。
【実施例】
【００５１】
以下に、実施例により本発明を更に詳しく説明するが、本発明はこれらの実施例に限定されるものではない。【００５２】
炭素クラスター製造用の成形体であるロッドを作製するための原料として、パームヤシ、菌床、ヒノキ・杉混合のそれぞれより得られたチップをシリンダーに詰めて加圧し、２００℃に加熱した後、放冷して１０ｃｍの大きさとした固形体を用いた。また、乾燥した木材を細粉化し圧力をかけて直径６〜８ｍｍ、長さ３〜４０ｍｍとした木質ペレット（杉由来、都農ペレット工業製）および備長炭も用いた。【００５３】
各原料を１２００〜１３００℃の非酸化性雰囲気ＣＯガス下で２日間仮焼成した後、粒径１ｍｍ以下に粉砕した。【００５４】
この焼成ペレットに対し、表１の組成で結合剤（バインダー）として市販の上白糖、コーンスターチ、液状デキストリン（マルトフレッシュ、水分量３０％）、蒸留水を加えて、加圧型ニーダー内で５０〜７０℃で１０分間混練を行った。得られた混練物を、型込めプレス機を用いて、２０ＭＰａの加圧力で成形し前駆体を得た。【００５５】
上記前駆体をコークスブリーズ中に埋没し、１２００〜１３００℃の非酸化性雰囲気下で２日間仮焼成して焼成体を得た。その後２５００〜３０００℃の非酸化性雰囲気下で３時間熱処理しロッドを得た。ヒノキ、杉混合由来のロッドについては、仮焼成後に１５００〜２０００℃で熱処理した。なお備長炭については、その製造工程にて既に１０００℃程度の熱をかけているため、最初の仮焼成を行わずに直接粉砕してバインダーと混合し成形した。焼成前、焼成体、ロッドの各パラメーターを測定して表１及び表２に示した。【００５６】
また、参考例としてコークスとピッチを用いて製造した炭素クラスター製造用のロッドの特性は、灰分０．１％、かさ比重１．７２、電気比抵抗８μΩｍで、煤変換効率は３４．１％、Ｃ６０＋Ｃ７０量は約７％であった。【００５７】
各試料の測定および評価は次の条件で行った。
（かさ比重）
ノギスで成形体の各辺の長さを測り、それぞれ各辺の平均寸法から体積を求め、重量を測った。重量÷体積によりかさ比重を算出した。【００５８】
（電気比抵抗）
ＪＩＳ Ｒ ７２２２に規定されたケルビンダブルブリッジ法により測定した。【００５９】
（Ｘ線回折の測定方法）
粉末Ｘ線回折法（装置名：MiniFlex II、Ｘ線源：ＣｕＫα、出力：０．４５ｋＷ、取込み幅：０．０２°）により回折パターンを得て、各サンプルの２θの２６〜２７°の間のピークを比較して黒鉛化度合を判定した（〇：明瞭な１本のピークあり、×：ピークなし、あるいは、他のピークが重なっており、他のピークの２倍以上の強度がない）。【００６０】
（灰分の測定方法）
ＪＩＳ Ｚ ７３０２−４に従って測定した。すなわち原料を粉砕し、その１ｇを試料として、空気中で８１５℃±１０℃に加熱したとき残留する灰の質量を試料に対する重量百分率で示した値を灰分とした。【００６１】
（アーク放電）
アーク放電は、次の方法によって行った。
炭素材料からなる成形体を断面が４６ｍｍ×４６ｍｍの直方体状に加工し、Ｈｅガス中で直流アーク放電により蒸発させることで合成を行い、フラーレン類を含有する煤を得た。ロッドが割れていても、可能な場合には、２４ｍｍ×２４ｍｍの直方体状に切り出してアーク放電を行った。合成は壁面を水冷した密閉容器内で行った。この際、炭素材料の蒸発に合わせて、電極間距離を制御し、出力を一定に安定させるようにした。【００６２】
Ｈｅガスの充填圧力を４ｋＰａとし、出力を約２５．５ｋＷとなるように電極間距離を制御した。得られた煤中のフラーレン含有率および消費した炭素材料に対するフラーレン収率は表２に示す通りであった。【００６３】
フラーレンの量は、得られた煤１００ｍｇを量り取り、トルエンにて抽出し、ろ過後のろ液について高速液体クロマトグラフィー（ＨＰＬＣ）でＣ６０およびＣ７０の量を測定し、煤中のＣ６０、Ｃ７０を算出し表１に示した（Ｃ６０およびＣ７０の量が１％以上生成している場合を〇とした）。【００６４】
上記の各測定および評価の結果を表１及び表２に示す。【００６５】
【表１】
2020189632.tif 000003
【００６６】
【表２】
2020189632.tif 000004
【００６７】
表２に示すように、菌床及びヒノキ、杉混合より作製したロッドでは、煤中のフラーレン量は、１％以下と生成量が少ないのに対して、パームヤシ、木質ペレット、備長炭より得られたロッドで得られた煤中のフラーレンは１％以上得られており、より効率的にフラーレンを生成できる傾向が確認された。【００６８】
またロッドの特性分析結果より、フラーレンが効率的に生成されるロッド（パームヤシ、木質ペレット、備長炭由来）の電気比抵抗は１００μΩｍ以下であるのに対して、フラーレンを効率的に生成できないロッド（菌床、ヒノキ、杉混合）の電気比抵抗は１００μΩｍを超えるものであった。【００６９】
更に、各ロッドのＸ線回折の結果を図１に示し、測定したピークの１／３幅÷底辺の値を原料種の横に記載した。【００７０】
フラーレンを効率的に生成したパームヤシ由来および木質ペレット由来では一般的に利用されているコークス由来のロッドと同様に黒鉛に由来する２θの２６〜２７°の間に１本のピークを有し、ピークの１／３幅÷底辺の値が０．６８以下となっていた。【００７１】
また、何の処理を行わない備長炭そのものでは、２θの２６〜２７°の間のピークはないことが確認されたが、前記の仮焼成、焼成（黒鉛化）の熱処理を施したロッドではＸ線回折の結果、２θの２６〜２７°の間に１本のピークが確認され、ピークの１／３幅÷底辺の値が０．６８以下となっていた。【００７２】
表２において、比較例（Ｎｏ．Ａ−７）の原料がヒノキ、杉混合由来のロッドで、Ｘ線回折のデータで黒鉛化度を示すピークが見られず、フラーレン合成に失敗したのは、原料の種類が原因ではなく、ヒノキ、杉由来のロッドを仮焼成後に１５００〜２０００℃の熱処理を行ったため、黒鉛化のための熱処理温度が低かったことによると考えられる。【００７３】
また、原料組成等の製造条件にもよるが、ロッド割れを防止する観点から、ロッドを作製する前の焼成体の灰分は１５質量％以下であることが望ましい傾向が確認された。【００７４】
また、前駆体中を作製するときの前駆体中の結合剤の適切な量を調べるべく、Ａ−４、Ａ−５と同じ組成の結合剤を焼成木質ペレットに添加して前駆体を作製したところ、原料組成等の製造条件にもよるが、結合剤の量は、好ましくは１５〜５０質量％、最も好ましくは３０〜４２％であることが成形体作製に望ましいことが判明した。【００７５】
この時の前駆体中の水分の適切な量を調べたところ、原料組成等の製造条件にもよるが、３．２質量％より大きく１２．６質量％より小さい量とすることが成形体作製に好ましいことが判明した。
【図１】
2020189632.tif 000005
【国際調査報告】
2020189632.tif 000006
2020189632.tif 000007
2020189632.tif 000008
2020189632.tif 000009